촙 드 프리프 레그 기재 를 얻 는 공정 에 있 어서 , 촙 드 공정 에 있 어서 는 , 프리프 레그 가 갖 는 점착 성 에 의해 , 회전 날 을 덮 도록 프리프 레그 가 권 취 되 는 개소 가 있 고 , 그 후 연속 해서 공급 되 는 프리프 레그 에 있 어서 날 이 닿 지 않 은 개소 에 재단 불량 이 보였 다 . 또한 , 촙 드 프리프 레그 를 지지대 에 살포 에 있 어서 , 프리프 레그 끼리 가 볼 상 으로 모인 집합체 를 형성 하 는 것 이 나 , 단일 의 촙 드 프리프 레그 내 에서 절 입 부위 를 갖 는 것 이 관찰 되 었 다 . 얻 어 진 섬유 강화 수지 시트 에 있 어서 의 촙 드 프리프 레그 의 평균 폭 Wm 은 33 . 2 mm , 평균 두께 tm 은 0 . 19 mm 이 며 , 그 의 비율 ( Wm / tm ) 은 175 였 다 . 섬유 강화 수지 시트 에 있 어서 의 평균 단위 면적 당 중량 은 737 g / m 2 , 그 의 변동 계수 는 36 ％ 로 큰 것 이 었 다 . 이것 은 상술 한 프리프 레그 의 집합체 나 단일 의 촙 드 프리프 레그 내 에서 절 입 부위 를 갖 는 것 에서 기인 하 고 있 으며 , 제조 된 섬유 강화 수지 시트 는 단위 면적 당 중량 의 균일성 이 떨어진다고 판단 되 었 다 .